【手続補正書】
【提出日】平成19年11月16日(2007.11.16)
【手続補正１】
【補正対象書類名】特許請求の範囲
【補正対象項目名】全文
【補正方法】変更
【補正の内容】
【特許請求の範囲】
【請求項１】
（Ａ）水と、
（Ｂ）触媒活性金属と、
（Ｃ）実質的に水溶性である少なくとも１つのリン含有酸性成分と
を備えた、触媒担体に含浸するために使用される安定化した組成物であって、
前記（Ｂ）の触媒活性金属が、
（１）周期表の第ＶＩＢ族の少なくとも１つの金属を提供する少なくとも１つ成分と、
（２）周期表の第ＶＩＩＩ族の少なくとも１つの金属を提供する少なくとも１つの成分と
を含むとともに、その形態として、
（ｉ）前記第ＶＩＩＩ族の金属が実質的に水不溶性の成分によって提供され、
（ｉｉ）前記第ＶＩＩＩ族の金属の量が前記第ＶＩＢ族の金属の触媒効果を促進するのに十分あるという条件で、第ＶＩＢ族の金属に対する第ＶＩＩＩ族の金属のモル比が約０．０５から約０．４５であり、
（ｉｉｉ）前記第ＶＩＢ族の金属の濃度が、酸化物で換算して、前記組成物の重量の少なくとも約３から約５０重量パーセントであり、
前記（Ｃ）の成分が、前記第ＶＩＩＩ族の金属を溶解するには不十分な量であって、且つ第ＶＩＢ族の金属に対するリンのモル比が約０．０５から約０．２５未満となるのに十分な量で含まれる組成物。
【請求項２】
触媒活性がある固体の調製に使用するための組成物であって、
（Ａ）成形された有孔の触媒混合物を得るのに十分な量の水と、
（Ｂ）周期表の第ＶＩＢ族の少なくとも１つの金属を提供する少なくとも１つの成分と周期表の第ＶＩＩＩ族の少なくとも１つの金属を提供する少なくとも１つの成分との形態である、炭化水素を化学的に精製することができる触媒活性金属であって、前記第ＶＩＢ族の金属に対する前記第ＶＩＩＩ族の金属のモル比が約０．０５から約０．４５であり、第ＶＩＩＩ族の金属の成分が実質的に水不溶性の成分によって提供される触媒活性金属と、
（Ｃ）前記第ＶＩＩＩ族の金属を溶解するには不十分な量であって、且つ第ＶＩＢ族の金属に対するリンのモル比が約０．０５から約０．２５となるのに十分な量の、実質的に水溶性である少なくとも１つのリン含有酸性成分と、
（Ｄ）少なくとも１つの焼成されていない有孔の触媒担体であって、凝集物を含むことによりマクロ孔構造を示す触媒的に活性な固体である触媒担体と
を備えた組成物。
【請求項３】
石油原料を水素化処理するのに使用する触媒であって、この触媒は、周期表の第ＶＩＢ族の少なくとも１つの触媒活性金属と、周期表の第ＶＩＩＩ族の少なくとも１つの触媒活性金属と、リンとを備えており、前記複数の金属およびリンは有孔の担体上に担持されており、前記孔の大きさは約４０から約９０Åであり、前記触媒の１０００°Ｆから１２００°Ｆでの強熱減量は前記触媒の重量の約５重量％未満であり、ＡＳＩ比は約０．７５より大きく約２．０までであり、マクロ孔構造を示す触媒。
【請求項４】
重質炭化水素の水素化脱硫、水素化脱窒素または水素化脱金属に使用する触媒であって、この触媒は、周期表の第ＶＩＢ族の少なくとも１つの触媒活性金属と、周期表の第ＶＩＩＩ族の少なくとも１つの触媒活性金属と、リンとを備えており、前記複数の金属およびリンは有孔の担体上に担持されており、前記孔の大きさは約４０から約９０Åであり、前記触媒の１０００°Ｆから１２００°Ｆでの強熱減量は前記触媒の重量の約５重量％未満であり、ＡＳＩ比は約０．７５よりも大きく約２．０までであり、マクロ孔構造を示す触媒。
【請求項５】
１０００°Ｆを超える沸点の成分、沈殿形成因子、硫黄化合物、金属、アスファルテン、残留炭素および窒素化合物を含む充填炭化水素原料を水素化処理することができる触媒であって、この触媒は、周期表の第ＶＩＢ族の少なくとも１つの触媒活性金属と、周期表の第ＶＩＩＩ族の少なくとも１つの触媒活性金属と、リンとを備えており、前記複数の金属およびリンは有孔の担体上に担持されており、前記孔の大きさは約４０から約９０Åであり、前記触媒の１０００°Ｆから１２００°Ｆでの強熱減量は前記触媒の重量の約５重量％未満であり、ＡＳＩ比は約０．７５よりも大きく約２．０までであり、マクロ孔構造を示す触媒。
【請求項６】
炭化水素原料を水素化脱金属、水素化脱硫、または水素化分解する方法であって、この方法は、少なくとも１つのリアクター内に前記原料と水素とを水素化分解条件下で触媒とともに接触させるステップを含んでおり、前記触媒が、周期表の第ＶＩＢ族の少なくとも１つの触媒活性金属と、周期表の第ＶＩＩＩ族の少なくとも１つの触媒活性金属と、リンとを備えており、前記複数の金属およびリンが有孔の担体上に担持されており、前記孔の大きさが約４０から約９０Åであり、前記触媒の１０００°Ｆから１２００°Ｆでの強熱減量が前記触媒の重量の約５重量％未満であり、ＡＳＩ比が約０．７５よりも大きく約２．０までであり、前記触媒がマクロ孔構造を示す方法。
【請求項７】
１０００°Ｆを超える沸点の成分、および硫黄、金属、アスファルテン、および残留炭素または沈殿前駆体を含む充填炭化水素原料を水素化処理する方法であって、
（ａ）前記充填炭化水素原料と水素と触媒とを等温性の水素化処理条件で接触させて、１０００°Ｆを超える沸点の成分の含量が減少し、かつ硫黄、金属が減少し、残留炭素または沈殿物が減少した水素化処理生成物を形成するステップであって、前記触媒が、周期表の第ＶＩＢ族の少なくとも１つの触媒活性金属と、周期表の第ＶＩＩＩ族の少なくとも１つの触媒活性金属と、リンとを備えており、前記複数の金属およびリンが有孔の担体上に担持されており、前記孔の大きさが約４０から約９０Åであり、前記触媒の１０００°Ｆから１２００°Ｆでの強熱減量が前記触媒の重量の約５重量％未満であり、ＡＳＩ比が約０．７５よりも大きく約２．０までであり、前記触媒がマクロ孔構造を示すステップと、
（ｂ）前記水素化処理生成物を回収するステップと
を含む方法。
【請求項８】
１０００°Ｆより高い沸点の充填炭化水素原料を水素変換して、１０００°Ｆ未満の沸点を有する生成物を形成する方法であって、
（ａ）前記充填炭化水素原料と水素と触媒とを等温性の水素化処理条件で接触させて、１０００°Ｆ未満の沸点を有する生成物の含量が増加した水素化処理生成物を形成するステップであって、前記触媒が、周期表の第ＶＩＢ族の少なくとも１つの触媒活性金属と、周期表の第ＶＩＩＩ族の少なくとも１つの触媒活性金属と、リンとを備えており、前記複数の金属およびリンが有孔の担体上に担持されており、前記孔の大きさが約４０から約９０Åであり、前記触媒の１０００°Ｆから１２００°Ｆでの強熱減量が前記触媒の重量の約５重量％未満であり、ＡＳＩ比が約０．７５よりも大きく約２．０までであり、前記触媒がマクロ孔構造を示すステップと、
（ｂ）前記水素化処理生成物を回収するステップと
を含む方法。
【請求項９】
炭化水素を変換する方法であって、この方法は、炭化水素油と粒子状の触媒とを６００°Ｆを超える高温でかつ５００ｐ．ｓ．ｉ．ｇ．を超える圧力という条件下で、水素とともに接触させるステップを含んでおり、前記触媒が、周期表の第ＶＩＢ族の少なくとも１つの触媒活性金属と、周期表の第ＶＩＩＩ族の少なくとも１つの触媒活性金属と、リンとを備えており、前記複数の金属およびリンが有孔の担体上に担持されており、前記孔の大きさが約４０から約９０Åであり、前記触媒の１０００°Ｆから１２００°Ｆでの強熱減量が前記触媒の重量の約５重量％未満であり、ＡＳＩ比が約０．７５よりも大きく約２．０までであり、前記触媒がマクロ孔構造を示す方法。